ЭЛЕМЕНТ ИЗ МАГНИЕВОГО СПЛАВА И СПОСОБ ЕГО ИЗГОТОВЛЕНИЯ

1. Элемент из магниевого сплава, содержащий:
основной материал, выполненный из магниевого сплава; и
антикоррозионную пленку, сформированную на основном материале,
при этом основной материал представляет собой прокатанный магниевый сплав, содержащий от 5 до 11 мас. % Al, и
магниевый сплав удовлетворяет следующим требованиям:
(1) средний размер кристаллического зерна составляет 30 мкм или менее;
(2) интерметаллические соединения имеют размер 20 мкм или менее; и
(3) глубина поверхностного дефекта составляет 10% или менее от толщины основного материала.
2. Элемент из магниевого сплава по п.1, причем этот элемент из магниевого сплава имеет подвергнутую резке часть.
3. Элемент из магниевого сплава по п.2, причем этот элемент из магниевого сплава содержит подвергнутую пластической обработке часть.
4. Элемент из магниевого сплава по п.3, в котором подвергнутая пластической обработке часть отформована посредством процесса прессования.
5. Элемент из магниевого сплава по п.3, в котором подвергнутая пластической обработке часть отформована посредством по меньшей мере одного из процесса глубокой вытяжки, процесса ковки, процесса выдувки и процесса гибки.
6. Элемент из магниевого сплава по любому из пп.1-3, в котором антикоррозионная пленка представляет собой конверсионную пленку.
7. Элемент из магниевого сплава по любому из пп.1-3, в котором антикоррозионная пленка представляет собой анодированную пленку.
8. Элемент из магниевого сплава по любому из пп.1-3, в котором содержание Cr в антикоррозионной пленке составляет 0,1 мас. % или менее.
9. Элемент из магниевого сплава по любому из пп.1-3, в котором содержание Mn в антикоррозионной пленке составляет 0,1 мас. % или менее.
10. Элемент из магниевого сплава по любому из пп.1-3, в котором антикоррозионная пленка представляет собой фосфатную пленку.
11. Элемент из магниевого сплава по любому из пп.1-3, в котором отношение площади корродированной зоны ко всей площади антикоррозионной пленки после 24-часового испытания при обрызгивании солевым раствором (JIS Z 2371) составляет 1% или менее, а измеренное двухэлектродным методом электрическое сопротивление антикоррозионной пленки составляет 0,2 Ом·см или менее.
12. Элемент из магниевого сплава по любому из пп.1-3, в котором на антикоррозионной пленке сформирована лакокрасочная пленка.
13. Элемент из магниевого сплава по п.12, в котором лакокрасочная пленка содержит слой грунтовочного покрытия и слой внешнего покрытия, причем лакокрасочная пленка не включает в себя шпаклевку для коррекции поверхностных дефектов слоя грунтовочного покрытия.
14. Элемент из магниевого сплава по любому из пп.1-3, дополнительно содержащий антибактериальную пленку в качестве самого верхнего слоя, при этом антибактериальная пленка включает в себя антибактериальные мелкодисперсные металлические частицы.
15. Элемент из магниевого сплава по п.14, в котором антибактериальная пленка представляет собой лакокрасочную пленку, сформированную на антикоррозионной пленке.
16. Элемент из магниевого сплава по п.14, в котором антибактериальные мелкодисперсные металлические частицы образованы из никеля, меди, серебра, золота, платины, палладия или сплава, содержащего два или более из этих металлов.
17. Элемент из магниевого сплава по любому из пп.1-3, причем этот элемент из магниевого сплава имеет предел прочности при растяжении 280 МПа или более и 0,2%-ый условный предел текучести 200 МПа или более.
18. Элемент из магниевого сплава по любому из пп.1-3, который применяется в качестве каркаса электронного оборудования.
19. Способ изготовления элемента из магниевого сплава, включающий в себя:
приготовление заготовки, образованной из прокатанного магниевого сплава, содержащего от 5 до 11 мас. % Al; и
выполнение антикоррозионной обработки этой заготовки,
при этом магниевый сплав удовлетворяет следующим требованиям:
(1) средний размер кристаллического зерна составляет 30 мкм или менее;
(2) интерметаллические соединения имеют размер 20 мкм или менее; и
(3) глубина поверхностного дефекта составляет 10% или менее от толщины основного материала.
20. Способ изготовления элемента из магниевого сплава по п.19, дополнительно включающий в себя стадию выполнения процесса резки заготовки перед выполнением антикоррозионной обработки.
21. Способ изготовления элемента из магниевого сплава по п.20, дополнительно включающий в себя стадию выполнения процесса пластической обработки подвергнутой резке заготовки после стадии выполнения процесса резки и перед стадией выполнения антикоррозионной обработки.
22. Способ изготовления элемента из магниевого сплава по п.19, дополнительно включающий в себя стадию выполнения процесса резки подвергнутой антикоррозионной обработке заготовки.
23. Способ изготовления элемента из магниевого сплава по п.22, дополнительно включающий в себя стадию выполнения процесса пластической обработки подвергнутой резке заготовки.
24. Способ изготовления элемента из магниевого сплава по любому из пп.19-21, дополнительно включающий в себя стадию выполнения обработки нанесением лакокрасочного покрытия на подвергнутую антикоррозионной обработке заготовку.
25. Способ изготовления элемента из магниевого сплава по п.22, дополнительно включающий в себя стадию выполнения обработки нанесением лакокрасочного покрытия на подвергнутую резке заготовку.
26. Способ изготовления элемента из магниевого сплава по п.23, дополнительно включающий в себя стадию выполнения обработки нанесением лакокрасочного покрытия на подвергнутую пластической обработке заготовку.
27. Способ изготовления элемента из магниевого сплава по п.25 или 26, в котором обработка нанесением лакокрасочного покрытия включает в себя обработку нанесением грунтовочного покрытия и обработку нанесением внешнего покрытия, и каждую из обработок нанесением грунтовочного покрытия и нанесением внешнего покрытия выполняют один раз.
28. Способ изготовления элемента из магниевого сплава по п.19, в котором стадия приготовления заготовки включает в себя стадию получения литого материала, содержащего от 5 до 11 мас. % Al, и стадию горячей прокатки литого материала.
29. Способ изготовления элемента из магниевого сплава по п.28, в котором стадию получения литого материала выполняют посредством разливки с затвердеванием при быстром охлаждении со скоростью охлаждения 50 К/с или более.
30. Способ изготовления элемента из магниевого сплава по п.29, в котором разливка с затвердеванием при быстром охлаждении представляет собой двухвалковую разливку.